(57)【要約】【課題】外周面が摩耗したスリット付き連続鋳造用ロールを迅速かつ安価に再生することができる方法を提供する。【解決手段】外周面に多数のスリット１が形成されたスリット付き連続鋳造用ロールが摩耗した際に、摩耗した外周面にスリット１の開口部を塞ぐように広幅の肉盛材４を溶接する。溶接後に肉盛溶接部にスリットに沿ってクラックを発生させるように溶接条件を設定し、肉盛溶接部にスリット１を再加工することなく、発生したクラックをそのままスリット１の開口として機能させる。【選択図】図２
2015147233.tif 000002
【特許請求の範囲】
【請求項１】
周方向に延びる多数のスリットを外周面に開口させたスリット付き連続鋳造用ロールが摩耗した際に、摩耗した外周面にスリットの開口部を塞ぐように広幅の肉盛溶接を行ない、溶接された肉盛溶接部にスリットに沿ってクラックを発生させ、肉盛溶接部にスリットを再加工することなく、発生したクラックをスリットの開口として機能させることを特徴とするスリット付き連続鋳造用ロールの再生方法。
【請求項２】
前記肉盛溶接の入熱量を残厚に応じて制御することにより、溶接後にクラックを発生させることを特徴とする請求項１に記載のスリット付き連続鋳造用ロールの再生方法。
【請求項３】
肉盛溶接を、母材硬さを超える硬さを有するマルテンサイト系ステンレス材を用いて行うことを特徴とする請求項１に記載のスリット付き連続鋳造用ロールの再生方法。
【請求項４】
クラックを周方向に断続的に発生させることを特徴とする請求項１に記載のスリット付き連続鋳造用ロールの再生方法。
【請求項５】
前記スリットは１０〜３０ｍｍの深さを有するものであり、その軸方向ピッチが１０〜２０ｍｍであることを特徴とする請求項１に記載のスリット付き連続鋳造用ロールの再生方法。
【発明の詳細な説明】
【技術分野】
【０００１】
本発明は、溶鋼の連続鋳造設備に用いられるスリット付き連続鋳造用ロールの再生方法に関するものである。
【背景技術】
【０００２】
溶鋼の連続鋳造設備には、モールドで凝固させた高温の鋳片を引き出すために、多数の連続鋳造用ロールが用いられている。これらの連続鋳造用ロールは低速で回転するため、鋳片と接する表面は高温となるが、鋳片の反対側の面は冷却されて降温するヒートサイクルを繰り返している。このため熱膨張と熱収縮との繰り返しによって表面が座屈したり亀裂が入ったりすることがあり、使用寿命は短いものであった。
【０００３】
そこで特許文献１に示されるように、周方向に延びる多数のスリットを外周面に開口させたスリット付き連続鋳造用ロールが開発されている。このスリット付き連続鋳造用ロールは、電解加工によって０.３〜１ｍｍ程度の幅のスリットをロール外周面に形成したもので、これらのスリットによってロール表面の熱応力を緩和し、使用寿命を大幅に伸ばすことに成功している。
【０００４】
ところが長期間にわたり使用すると、スリットを外周面に形成していない通常のロール同様にロール外周面が徐々に摩耗することは避けられない。この場合の再生方法としては、摩耗した外周面に肉盛溶接を行うことが一般的である。しかしスリット付き連続鋳造用ロールの場合にはスリット間の軸方向のピッチが１０〜２０ｍｍであるため、そのような幅が狭い部分に肉盛溶接を行うためには多くの手数と時間を要するという問題があった。しかもスリットの開口部が肉盛溶接により塞がれないように肉盛溶接部にスリットの再加工を行なっていたため、再生作業はかなりの工数を要する高コストの作業となっていた。
【先行技術文献】
【特許文献】
【０００５】
【特許文献１】特開２００４〜１９５５１７号公報
【発明の概要】
【発明が解決しようとする課題】
【０００６】
従って本発明の目的は上記した従来の問題点を解決し、外周面が摩耗したスリット付き連続鋳造用ロールを迅速かつ安価に再生することができる方法を提供することである。
【課題を解決するための手段】
【０００７】
上記の課題を解決するためになされた本発明は、周方向に延びる多数のスリットを外周面に開口させたスリット付き連続鋳造用ロールが摩耗した際に、摩耗した外周面にスリットの開口部を塞ぐように広幅の肉盛溶接を行ない、溶接された肉盛溶接部にスリットに沿ってクラックを発生させ、肉盛溶接部にスリットを再加工することなく、発生したクラックをスリットの開口として機能させることを特徴とするものである。
【０００８】
なお、請求項２のように、前記肉盛溶接の入熱量を残厚に応じて制御することにより、溶接後にクラックを発生させることが好ましい。また請求項３のように、肉盛溶接は母材硬度を超える硬度を有するマルテンサイト系ステンレス材を用いて行うことが好ましい。また請求項４のように、クラックを周方向に断続的に発生させることができる。なお請求項５のように、前記スリットは１０〜３０ｍｍの深さを有するものであり、その軸方向ピッチが１０〜２０ｍｍである。
【発明の効果】
【０００９】
本発明によれば、摩耗した外周面にスリットの開口部を塞ぐように広幅の肉盛溶接を行ない、溶接された肉盛溶接部にスリットに沿ってクラックを発生させる。このため従来のようにスリット間の幅の狭い部分にのみ肉盛溶接を行なったり、肉盛溶接部にスリットを再加工したりする必要がなくなり、従来よりも非常に迅速かつ低コストでスリット付き連続鋳造用ロールを再生させることができる。
【００１０】
なお請求項２のように肉盛溶接の入熱量を残厚に応じて制御することにより、溶接後に好ましいクラックを発生させることができる。また請求項３のように肉盛溶接は外周面の硬さを超える硬さを有するマルテンサイト系ステンレス材を用いて行うことにより、補修された表面の材料強度を向上させ、寿命延長効果を高めることができる。
【図面の簡単な説明】
【００１１】
【図１】スリット付き連続鋳造用ロールの説明図である。
【図２】要部の拡大断面図である。
【図３】溶接条件を示すグラフと溶接部の断面図である。
【発明を実施するための形態】
【００１２】
以下に本発明の好ましい実施形態を説明する。
図１はスリット付き連続鋳造用ロールの説明図である。図示のようにスリット付き連続鋳造用ロールの外周面には、周方向に延びる多数のスリット１が電解加工により形成されている。スリット１の幅は０.３〜１ｍｍ程度であり、母材２の表面からの深さは１０〜３０ｍｍ、スリット１のピッチは１０〜２０ｍｍである。なおスリット１の底部には図示のような断面が円形の空洞部３を形成して、応力集中を緩和しておくことが好ましい。母材２は高温強度に優れたステンレス鋼であるのが一般的である。
【００１３】
このようなスリット付き連続鋳造用ロールはスリット１によって熱応力が緩和されるので表面に座屈や亀裂が発生せず、スリットのない従来品に比べてはるかに長い使用寿命を有する。しかし永年の使用によって外周面が摩耗することは避けられない。摩耗したスリット付き連続鋳造用ロールは取り外され、修理工場に送られる。
【００１４】
修理工場においては、スリット付き連続鋳造用ロールの摩耗した外周面を大型旋盤にセットし、バイトにより表面切削を行なってスリット以外の外周面の凹凸をなくしたうえで、図２に示すようにスリット１の開口部を塞ぐように広幅の肉盛材４を肉盛溶接する。本発明においては肉盛材４の材質は特に限定されるものではないが、肉盛溶接部の硬さを硬くしてスリット付き連続鋳造用ロールの肉盛溶接部の摩耗量を低減するには、肉盛材４としては、マルテンサイト系ステンレス鋼材を用いることが好ましい。また、マルテンサイト系ステンレス鋼材を肉盛材４に用いれば、母材の外周がステンレス鋼材であっても、肉盛溶接部硬さを母材部硬さより高くすることが可能である。また、母材の外周がマルテンサイト系でないステンレス鋼材(例えば析出硬化型ステンレス鋼材)の場合には、肉盛溶接部硬さを母材部硬さに比べ十分に硬くすることができる。マルテンサイト系ステンレス鋼材を肉盛材に選定するには、５００℃における高温硬さが１２０Ｈｖ以上であることが、スリット付き連続鋳造用ロールの肉盛溶接部の高温摩耗を低減するには好ましい。
【００１５】
本発明では溶接された肉盛溶接部にスリットに沿ってクラックを発生させるため、溶接条件を適切に設定することが必要である。図３に残厚（ｍｍ）と溶接時の入熱量（Ｊ／ｍｍ）との関係をまとめた。ここで残厚とは、図３に示す通り、本発明では肉盛溶接前のロール外周のスリット残存深さである。また、残厚とは、ロール外周面を大型旋盤にセットし、バイトにより表面切削を行なってスリット以外の外周面の凹凸をなくした後のロール外周のスリット残存深さであっても構わない。
【００１６】
残厚の増加とともに多くの入熱が必要となるが、図３中に最適条件として示した領域よりも入熱量が多い場合には肉盛材４の溶け込みが過多となり、スリット１の内部にまで浸入してしまう。この状態ではスリット１の本来の機能が損なわれることとなるので好ましくない。逆に最適条件として示した領域よりも入熱量が少ない場合には、肉盛材４の溶け込みが不足し、母材２との接合が不十分となるため、肉盛溶接部にスリットに沿ったクラックを形成させることができなくなる。
【００１７】
上記した最適条件においてスリット１の開口部を塞ぐように広幅の肉盛材４を肉盛溶接すれば、溶接後の冷却時の凝固割れあるいはその後の使用時にロールに付与される熱履歴による熱応力によって肉盛溶接部に、周方向のスリット１に沿ったクラックを発生させることができると発明者らは考えている。このクラックはスリット１を起点として自然発生するものであり、多くの場合、そのクラックの幅はスリット１の幅の１／２以下である。しかしクラックの幅があまり狭いと、鋳片と接触した際の熱膨張により座屈が発生する可能性があるので、０.１５ｍｍ以上であることが好ましい。
【００１８】
なおこのクラックはスリット１に沿って周方向に断続的に発生するものであり、全周にわたり連続している必要はない。何故ならばスリット１の役割は軸方向の熱応力を緩和することであり、周方向の応力とは無関係であるためである。
【００１９】
このようにしてスリット１に沿って肉盛溶接部にクラックを発生させたスリット付き連続鋳造用ロールは、従来のように肉盛溶接部にスリット１を再加工することなく、そのままの状態で連続鋳造機にセットされ、発生したクラックをスリット１の開口として機能させる。このため再生作業の能率は従来に比べて飛躍的に向上し、しかもスリット１の持つ熱応力の緩和能力が損なわれることもない。
【実施例】
【００２０】
製鉄工場の連続鋳造機から取り外したスリット付き連続鋳造用ロールを、本発明の方法により再生した。このロールは析出硬化型ステンレス鋼材からなるもので、その外周面には、幅が０.４ｍｍ、深さが２０ｍｍのスリットが１５ｍｍピッチで電解加工されているものである。
【００２１】
摩耗した外周面の表面層を旋盤によって削り、スリットを除く外周面全体が凹凸のない円柱状となるように整形したうえ、マルテンサイト系ステンレス材からなるフープ(帯状鋼板)肉盛材をサブマージアーク溶接機に用いて肉盛溶接した。残厚は４．５ｍｍであり、サブマージアーク溶接の入熱量は３９６０Ｊ／ｍｍとした。また溶接速度は２５０ｍｍ／ｍｉｎ、電流は７５０Ａ、電圧は２２Ｖ、冷却はエアー冷却とした。
【００２２】
溶接後の冷却過程において肉盛溶接部にはスリットに沿って周方向に断続的にクラックが発生した。そのクラック幅は０.２〜０.４ｍｍであり、そのままスリットの開口部として機能させることが可能であった。従って、肉盛溶接部にスリットを再加工する必要はなかった。
【００２３】
このようにして再生されたスリット付き連続鋳造用ロールをそのまま連続鋳造機にセットして使用したが、使用再開後から現在までの摩耗量から推測される使用寿命は５〜６年であり、新品の使用寿命である５年と同等もしくはそれ以上に長くなる。また再生処理に要する時間は従来法の１／１０以下となり、大幅な時間短縮が可能となった。
【００２４】
この実施例からも明らかなように、本発明はスリットの開口部を塞ぐように広幅の肉盛溶接を行ない、溶接された肉盛溶接部にスリットに沿ってクラックを発生させるという従来にない斬新な着想により、摩耗したスリット付き連続鋳造用ロールを迅速かつ安価に再生することに成功したものであり、経済的効果を含め、その実用的効果は極めて大きいものである。
【符号の説明】
【００２５】
１  スリット
２  母材
３  空洞部
４  肉盛材
【図２】
2015147233.tif 000003
【図１】
2015147233.tif 000004
【図３】
2015147233.tif 000005